Brevet FR3068972A1 — publié le 20190118

POLYMERES FLUORES ELECTROACTIFS RETICULABLES DOMAINE DE L'INVENTION La présente invention concerne des polymères fluorés électroactifs réticulables, un procédé de préparation de ceux-ci, ainsi que des films fabriqués à partir de ceux-ci. ARRIERE-PLAN TECHNIQUE Les polymères fluorés électroactifs ou PFEAs sont principalement des dérivés du polyfluorure de vinylidène (PVDF). Voir à cet égard l'article Vinylidene fluoride- and trifluoroethylene-containing fluorinated electroactive copolymers. How does chemistry impact properties? de Soulestin et al' dans Prog. Polym. Sci. 2017 (D01 : 10.1016/j.progpolymsci.2017.04.004). Ces polymères présentent des propriétés diélectriques et électro-mécaniques particulièrement intéressantes. Les copolymères fluorés formés à partir de monomères de fluorure de vinylidène (VDF) et de trifluoroéthylène (TrFE) sont particulièrement intéressant grâce à leurs propriétés piézoélectriques, pyroélectriques et ferroélectriques. Ils permettent notamment de convertir l'énergie mécanique ou thermique en énergie électrique ou vice-versa. Certains de ces copolymères fluorés comportent également des unités issues d'un autre monomère ayant un substituant chlore, ou brome, ou iode, et notamment le chlorotrifluoroéthylène (CTFE) ou le chlorofluoroéthylène (CFE). De tels copolymères présentent un ensemble de propriétés utiles, à savoir un caractère relaxeur ferro-électrique (caractérisé par un maximum de constante diélectrique, en fonction de la température, large et dépendant de la fréquence du champ électrique), une constante diélectrique élevée, une polarisation à saturation élevée, une morphologie sem i-cristalline. Les polymères fluorés électroactifs sont mis en forme en tant que films, généralement par dépôt à partir d'une formulation dite « encre ». Lors de la fabrication de dispositifs électroactifs, il peut être nécessaire de rendre une partie ou la totalité du film insoluble selon un motif prédéfini. En effet, il est souvent nécessaire de déposer d'autres couches au-dessus du film de 2 polymère, afin de fabriquer le dispositif souhaité. Ce dépôt d'autres couches implique souvent l'utilisation d'un solvant. Si le polymère fluoré électroactif n'est pas réticulé, il peut être détérioré par ce solvant lors du dépôt des autres couches. 5 Plusieurs méthodes ont été proposées pour la réticulation de polymères fluorés. Les articles de Desheng et al. dans Ferroelectrics 2001 (p.21-26), de Mandai et al. dans Appl. Surf. Sci. 2012 (p.209-213) et de Yang et al. dans Polymer 2013 (p.1709-1728) décrivent la réticulation de polymères fluorés en 10 utilisant une irradiation par rayons X ou par un faisceau d'électrons. Une telle irradiation est très énergétique et est donc susceptible d'engendrer des réactions chimiques secondaires altérant la structure des chaînes polymères. L'article de Tan et al. dans J. Mat. Chem. A 2013 (p.10353-10361) décrit 15 la réticulation d'un copolymère P(VDF-TrFE) par réaction avec un composé peroxyde. L'article de Shin et al. dans Appl. Mater. Inter. 2011 (p.582-589) décrit la réticulation d'un copolymère P(VDF-TrFE) par réaction avec un autre agent de réticulation, à savoir la 2,4,4-triméthy1-1,6-hexanediamine. 20 Le document US 2007/01666838 décrit un procédé de réticulation de polymères fluorés par irradiation UV, en présence d'un photo-amorceur de type bis-azoture. Une technologie similaire est décrite dans les articles de van Breemen et al. dans Appl. Phys. Lett. 2011 (n°183302) et de Chen et al. dans Macromol. 25 Rapid. Comm. 2011 (p.94-99). Dans l'ensemble de ces documents, la réticulation nécessite la présence d'un agent de réticulation en plus du polymère. L'ajout de cet agent complexifie la préparation du film polymère et peut entraîner la dégradation des propriétés électroactives. Il est généralement souhaitable de réduire le 30 nombre de composants utilisés dans la formulation pour la préparation du film polymère. Le document WO 2013/087500 décrit un polymère fluoré fabriqué par polymérisation du VDF, du TrFE, et d'un troisième monomère contenant un groupement azoture. Ce polymère fluoré peut ensuite être réticulé, de 35 préférence en présence d'un agent de réticulation. Le document WO 2013/087501 concerne une composition comprenant un polymère fluoré comprenant des unités issues du VDF et du TrFE et un agent de réticulation comprenant des groupements azotures. 3 Le document WO 201 5/1 28337 décrit un polymère fluoré fabriqué par polymérisation du VDF, du TrFE, et d'un troisième monomère de type (méth)acrylique. Ce polymère fluoré peut ensuite être réticulé, de préférence en présence d'un agent de réticulation. 5 Le document WO 2010/021962 décrit des polymères fluorés comprenant des groupements azotures, qui peuvent être obtenus soit par réaction d'un polymère fluoré avec un composé azoture, soit par polymérisation de monomères en présence d'un composé azoture. Les exemples de polymères fluorés fournis dans le document sont des 10 copolymères à base de VDF et de HFP (hexafluoropropylène), ou des polymères à terminaison iodée (PVDF-I et 1-iodo-perfluorooctane) réagissant avec de l'azoture de sodium. Aucun de ces documents ne propose un polymère électroactif présentant les propriétés utiles mentionnées ci-dessus, et notamment une 15 constante diélectrique élevée, et qui soit susceptible de conserver essentiellement ces propriétés utiles après réticulation. RESUME DE L'INVENTION L'invention concerne en premier lieu un copolymère comprenant des 20 unités issues de monomères de fluorure de vinylidène et/ou de trifluoroéthylène ainsi que de monomères fluorés X comprenant une double liaison et un groupement partant choisi parmi les atomes de chlore, de brome et d'iode, les groupements partants étant partiellement remplacés par des groupements azotures dans le copolymère. 25 Selon certains modes de réalisation, les monomères fluorés X sont choisis parmi le chlorotrifluoroéthylène et le chlorofluoroéthylène. Selon certains modes de réalisation, le copolymère comprend à la fois des unités issues de monomères de fluorure de vinylidène et des unités issues de monomères de trifluoroéthylène, la proportion d'unités issues de 30 monomères de trifluoroéthylène étant de préférence de 15 à 55 mol.% par rapport à la somme des unités issues de monomères de fluorure de vinylidène et de trifluoroéthylène. Selon certains modes de réalisation, le copolymère comprend une teneur totale en unités issues de monomères fluorés X de 1 à 20 mol.%, de 35 préférence de 2 à 15 mol.% Selon certains modes de réalisation, la proportion molaire de groupements partants dans le copolymère remplacés par des groupements 4 azotures est de 5 à 90 %, de préférence de 10 à 75 %, et de préférence encore de 15 à 40 %. Selon certains modes de réalisation, la composition est une solution ou dispersion du copolymère dans un véhicule liquide. 5 L'invention concerne également un procédé de préparation d'un copolymère tel que décrit ci-dessus, comprenant : - la fourniture d'un copolymère de départ comprenant des unités issues de monomères de fluorure de vinylidène et/ou de trifluoroéthylène ainsi que desdits monomères fluorés X; 10 - la mise en contact du copolymère de départ avec un composé comprenant un groupement azoture. Selon certains modes de réalisation, le composé comprenant un groupement azoture est de l'azoture de sodium. Selon certains modes de réalisation, la mise en contact est effectuée 15 dans un solvant, de préférence choisi parmi : le diméthylformamide ; le diméthylacétamide ; le diméthylsulfoxyde ; les cétones, notamment l'acétone, la méthyléthylcétone, la méthylisobutylcétone et la cyclopentanone ; les furanes, notamment le tétrahydrofurane ; les esters, notamment l'acétate de méthyle, l'acétate d'éthyle, l'acétate de propyle, l'acétate de butyle et l'acétate 20 de propylène glycol méthyl éther ; les carbonates, notamment le diméthylcarbonate ; les phosphates, notamment le triéthylphosphate. L'invention concerne également une composition comprenant : - un premier copolymère comprenant des unités issues de monomères de fluorure de vinylidène et/ou de trifluoroéthylène ainsi 25 que de monomères fluorés X' comprenant une double liaison et un groupement partant choisi parmi les atomes de chlore, de brome et d'iode ; - un deuxième copolymère comprenant des unités issues de monomères de fluorure de vinylidène et/ou de trifluoroéthylène ainsi 30 que de monomères fluorés X comprenant une double liaison et un groupement partant choisi parmi les atomes de chlore, de brome et d'iode, tout ou partie des groupements partants étant remplacés par des groupements azotures dans le copolymère. Selon certains modes de réalisation, les monomères fluorés X sont 35 choisis parmi le chlorotrifluoroéthylène et le chlorofluoroéthylène ; et/ou les monomères fluorés X' sont choisis parmi le chlorotrifluoroéthylène et le chlorofluoroéthylène ; et de préférence les monomères fluorés X et X' sont identiques. 5 Selon certains modes de réalisation, le premier copolymère comprend à la fois des unités issues de monomères de fluorure de vinylidène et des unités issues de monomères de trifluoroéthylène, la proportion d'unités issues de monomères de trifluoroéthylène étant de préférence de 15 à 55 mol.% par 5 rapport à la somme des unités issues de monomères de fluorure de vinylidène et de trifluoroéthylène ; et/ou le deuxième copolymère comprend à la fois des unités issues de monomères de fluorure de vinylidène et des unités issues de monomères de trifluoroéthylène, la proportion d'unités issues de monomères de trifluoroéthylène étant de préférence de 15 à 55 mol.% par rapport à la 10 somme des unités issues de monomères de fluorure de vinylidène et de trifluoroéthylène. Selon certains modes de réalisation, le premier copolymère comprend une teneur totale en unités issues de monomères fluorés X de 1 à 20 mol.%, de préférence de 2 à 15 mol.% ; et/ou le deuxième copolymère comprend une 15 teneur totale en unités issues de monomères fluorés X' de 1 à 20 mol.%, de préférence de 2 à 15 mol.%. Selon certains modes de réalisation, la composition comprend de 5 à 95 % en poids de premier copolymère et de 5 à 95 % en poids de deuxième copolymère ; de préférence de 30 à 70 % en poids de premier copolymère et 20 de 30 à 70 % en poids de deuxième copolymère ; les teneurs étant exprimées par rapport à la somme du premier copolymère et du deuxième copolymère. Selon certains modes de réalisation, la composition est une solution ou dispersion du premier copolymère et du deuxième copolymère dans un véhicule liquide. 25 L'invention concerne également un procédé de fabrication d'une composition telle que décrite ci-dessus, comprenant : - la fourniture du premier copolymère ; - la fourniture du deuxième copolymère ; - le mélange du premier copolymère et du deuxième copolymère, de 30 préférence dans un véhicule liquide. Selon certains modes de réalisation, la fourniture du deuxième copolymère comprend la préparation de ce deuxième copolymère, comprenant : - la fourniture d'un copolymère de départ comprenant des unités 35 issues de monomères de fluorure de vinylidène et/ou de trifluoroéthylène ainsi que desdits monomères fluorés X; - la mise en contact du copolymère de départ avec un composé comprenant un groupement azoture. 6 Selon certains modes de réalisation, le composé comprenant un groupement azoture est de l'azoture de sodium. Selon certains modes de réalisation, la mise en contact est effectuée dans un solvant, de préférence choisi parmi : le diméthylformamide ; le 5 diméthylacétamide ; le diméthylsulfoxyde ; les cétones, notamment l'acétone, la méthyléthylcétone, la méthylisobutylcétone et la cyclopentanone ; les furanes, notamment le tétrahydrofurane ; les esters, notamment l'acétate de méthyle, l'acétate d'éthyle, l'acétate de propyle, l'acétate de butyle et l'acétate de propylène glycol méthyl éther ; les carbonates, notamment le 10 diméthylcarbonate ; les phosphates, notamment le triéthylphosphate. L'invention concerne également un procédé de fabrication d'un film, comprenant : - le dépôt d'un copolymère tel que décrit ci-dessus ou d'une composition telle que décrite ci-dessus sur un substrat ; 15 - la réticulation du copolymère ou de la composition. Selon certains modes de réalisation, la réticulation est effectuée selon un motif prédéfini, le procédé comprenant ensuite l'élimination de parties de copolymère ou de composition non réticulé(e), par mise en contact avec un solvant. 20 L'invention concerne également un film obtenu par le procédé décrit ci- dessus. L'invention concerne également un dispositif électronique comprenant un film tel que décrit ci-dessus, le dispositif électronique étant de préférence choisi parmi les transistors à effet de champ, les dispositifs de mémoire, les 25 condensateurs, les capteurs, les actionneurs, les microsystèmes électromécaniques, les dispositifs électro-caloriques et les dispositifs haptiques. La présente invention permet de surmonter les inconvénients de l'état de la technique. Elle fournit plus particulièrement des polymères électroactifs 30 réticulables et des compositions contenant des polymères électroactifs réticulables. Après réticulation, l'invention permet d'obtenir des films polymères insolubles, ayant des motifs prédéfinis, et présentant une ou plusieurs des propriétés suivantes (et de préférence toutes) : une morphologie semi-cristalline, une constante diélectrique élevée, une polarisation à 35 saturation élevée, et une transition de Curie. De plus, l'invention permet de mener à bien la réticulation sans recourir à une irradiation d'énergie excessive, et sans ajout d'agent de réticulation. 7 L'invention repose sur l'utilisation de copolymères comprenant des motifs (appelés ici également unités structurales, ou unités) issues de monomères VDF et/ou TrFE ainsi que de monomères comprenant un groupement partant (Br, Cl ou I). Une partie des groupements partants sont 5 remplacés par des groupements azotures, qui permettent la réticulation. Ce remplacement peut être effectué de manière simple par réaction du polymère avec un composé azoture tel que l'azoture de sodium. Une autre partie des groupements partants sont conservés, de sorte que le film polymère présente les propriétés avantageuses mentionnées ci-dessus. 10 Un autre avantage de l'invention est qu'elle permet d'obtenir des polymères réticulables à partir de gammes de polymères existants, dont la synthèse est parfaitement maîtrisée, sans avoir donc à mettre au point de nouveaux procédés de polymérisation. Deux principaux modes de réalisation peuvent être envisagés pour la 15 mise en oeuvre de l'invention : - Il est possible d'utiliser un polymère fluoré unique, de le traiter avec un composé azoture de sorte à partiellement remplacer les groupements partants par des groupements azotures, puis de procéder à la réticulation de ce polymère fluoré. 20 - II est possible d'utiliser un mélange de polymères fluorés, dont l'un seulement a subi un remplacement des groupements partants par des groupements azotures, puis de procéder à la réticulation de ce mélange de polymères fluorés. 25 BREVE DESCRIPTION DES FIGURES La figure 1 est un graphique montrant les spectres infrarouges en absorbance de polymères selon l'invention et d'un polymère témoin (conformément à l'exemple 1). La longueur d'onde est renseignée sur l'axe des abscisses. 30 La figure 2 est une photographie obtenue en microscopie optique d'un film polymère selon l'invention (conformément à l'exemple 2). La barre d'échelle correspond à 500 pm. La figure 3 représente la constante diélectrique d'un film selon l'invention avant réticulation, après réticulation et après développement 35 (conformément à l'exemple 2). La fréquence est renseignée sur l'axe des abscisses et la constante diélectrique sur l'axe des ordonnées. La figure 4 est un graphique représentant les courbes de polarisation d'un film selon l'invention avant réticulation, après réticulation et après 8 développement (conformément à l'exemple 2). Le champ électrique est renseigné sur l'axe des abscisses et la polarisation sur l'axe des ordonnées. La figure 5 est un graphique montrant les spectres infrarouges en absorbance d'un polymère selon l'invention avant et après réticulation 5 (conformément à l'exemple 3). La longueur d'onde est renseignée sur l'axe des abscisses. DESCRIPTION DE MODES DE REALISATION DE L'INVENTION L'invention est maintenant décrite plus en détail et de façon non 10 limitative dans la description qui suit. L'invention repose sur l'utilisation de polymères fluorés, désignés ci-après polymères PF. Ces polymères PF sont susceptibles d'être utilisés en tant que polymères de départ et modifiés pour leur greffer des groupements azotures (-N3) ; les polymères fluorés ainsi modifiés sont désignés ci-après 15 polymères PFM. Polymère PF Selon l'invention, un polymère PF comprend des unités issues de monomères VDF et/ou TrFE et d'au moins un autre monomère fluoré X 20 comprenant une double liaison et un groupement partant choisi parmi Cl, Br et I. Dans certaines variations, le polymère PF est un copolymère P(VDF-X). Dans certaines variations, le polymère PF est un copolymère P(TrFE-X). 25 Dans certaines variations préférées, le polymère PF est un terpolymère P(VDF-TrFE-X). Dans encore d'autres variations, des unités issues de plusieurs monomères fluorés X différents peuvent être présentes dans le polymère PF. Dans encore d'autres variations, des unités issues d'un ou plusieurs 30 monomères supplémentaires en plus de ceux mentionnés ci-dessus peuvent être présentes dans le polymère PF. Il est préféré que le polymère PF comprenne des unités issues à la fois du VDF et du TrFE. La proportion d'unités issues du TrFE est de préférence de 5 à 35 95 mol.% par rapport à la somme des unités issues du VDF et du TrFE, et notamment : de 5 à 10 mol.% ; ou de 10 à 15 mol.% ; ou de 15 à 20 mol.% ; ou de 20 à 25 mol.% ; ou de 25 à 30 mol.% ; ou de 30 à 35 mol.% ; ou de 35 à 40 mol.% ; ou de 40 à 45 mol.% ; ou de 45 à 50 mol.% ; ou de 50 à 9 55 mol.% ; ou de 55 à 60 mol.% ; ou de 60 à 65 mol.% ; ou de 65 à 70 mol.% ; ou de 70 à 75 mol.% ; ou de 75 à 80 mol.% ; ou de 80 à 85 mol.% ; ou de 85 à 90 mol.% ; ou de 90 à 95 mol.%. Une gamme de 15 à 55 mol.% est particulièrement préférée. 5 Le monomère fluoré X comporte au moins un atome de fluor. Le monomère fluoré X comporte de préférence au plus 5 atomes de carbone, de préférence encore au plus 4 atomes de carbone, de préférence encore au plus 3 atomes de carbone, et de préférence encore il comporte 2 atomes de carbone. 10 Le monomère fluoré X a de préférence pour formule CX1X2=CX3X4, dans lequel chaque groupement Xi, X2, X3, X4 représente indépendamment un atome H, F, Cl, I ou Br, ou un groupement alkyle en C1-C3 (de préférence en C1-C2) comportant éventuellement un ou plusieurs substituants choisis parmi F, Cl, I et Br. 15 Dans certains modes de réalisation, chaque groupement Xi, X2, X3, X4 représente indépendamment un atome H, F, Cl, I ou Br, ou un groupement méthyle comportant éventuellement un ou plusieurs substituants choisis parmi F, Cl, I et Br. Dans certains modes de réalisation, chaque groupement Xi, X2, X3, X4 20 représente indépendamment un atome H, F, Cl, I ou Br. Dans certains modes de réalisation, un seul des groupements Xi, X2, X3 et X4 représente un atome Cl ou I ou Br, et les autres des groupements Xi, X2, X3 et X4 représentent indépendamment : un atome H ou F ou un groupement alkyle en C1-C3 comportant éventuellement un ou plusieurs 25 substituants fluor ; de préférence, un atome H ou F ou un groupement alkyle en C1-C2 comportant éventuellement un ou plusieurs substituants fluor ; et de préférence encore, un atome H ou F ou un groupement méthyle comportant éventuellement un ou plusieurs substituants fluor. De manière particulièrement préférée, le monomère fluoré X est choisi 30 parmi le bromotrifluoroéthylène, le chlorofluoroethylène, le chlorotrifluoroéthylène et le chlorotrifluoropropène. Le chlorofluoroéthylène peut désigner soit le 1-chloro-1-fluoroéthylène, soit le 1-chloro-2- fluoroéthylène. L'isomère 1-chloro-1-fluoroéthylène est préféré. Le chlorotrifluoropropène est de préférence le 1-chloro-3,3,3-trifluoropropène ou 35 le 2-chloro-3,3,3-trifluoropropène. Les monomères fluorés X les plus préférés sont le chlorotrifluoroéthylène (CTFE) et le chlorofluoroéthylène, notamment le 1- chloro-1-fluoroéthylène (CFE). 10 La proportion d'unités issues de monomères fluorés X dans le polymère PF (par rapport à la totalité des unités) peut varier par exemple de 0,5 à 1 mol.% ; ou de 1 à 2 mol.% ; ou de 2 à 3 mol.% ; ou de 3 à 4 mol.% ; ou de 4 à 5 mol.% ; ou de 5 à 6 mol.% ; ou de 6 à 7 mol.% ; ou de 7 à 8 mol.% ; ou de 5 8 à 9 mol.% ; ou de 9 à 10 mol.% ; ou de 10 à 12 mol.% ; ou de 12 à 15 mol.% ; ou de 15 à 20 mol.% ; ou de 20 à 25 mol.% ; ou de 25 à 30 mol.% ; ou de 30 à 40 mol.% ; ou de 40 à 50 mol.%. Des gammes de 1 à 20 mol.%, et de préférence de 2 à 15 mol.%, sont particulièrement adaptées. La composition molaire des unités dans les polymères PF peut être 10 déterminée par divers moyens tels que la spectroscopie infrarouge ou la spectroscopie RAMAN. Les méthodes classiques d'analyse élémentaire en éléments carbone, fluor et chlore ou brome ou iode, telle que la spectroscopie à fluorescence X, permettent de calculer sans ambiguïté la composition massique des polymères, d'où l'on déduit la composition molaire. 15 On peut également mettre en oeuvre les techniques de RMN multi- noyaux, notamment proton (1H) et fluor (19F), par analyse d'une solution du polymère dans un solvant deutéré approprié. Le spectre RMN est enregistré sur un spectromètre RMN-FT équipé d'une sonde multi-nucléaire. On repère alors les signaux spécifiques donnés par les différents monomères dans les 20 spectres réalisés selon l'un ou l'autre noyau. Ainsi, par exemple, l'unité issue du TrFE donne en RMN du proton un signal spécifique caractéristique du groupement CFH (à environ 5 ppm). Il en est de même pour les groupements CH2 du VDF (massif centré à 3 ppm). L'intégration relative des deux signaux donne l'abondance relative des deux monomères, c'est-à-dire le rapport 25 molaire VDF /TrFE. De la même façon, le groupement -CFH- du TrFE par exemple donne des signaux caractéristiques et bien isolés en RMN du fluor. La combinaison des intégrations relatives des différents signaux obtenus en RMN du proton et en RMN du fluor conduit à un système d'équations dont la résolution conduit 30 à l'obtention des concentrations molaires des unités issues des différents monomères. Il est enfin possible de combiner l'analyse élémentaire, par exemple pour les hétéroatomes comme le chlore ou le brome ou l'iode, et l'analyse RMN. C'est ainsi que la teneur en unités issues du CTFE par exemple peut 35 être déterminée par une mesure de la teneur en chlore par analyse élémentaire. 11 L'homme du métier dispose ainsi d'une palette de méthodes ou de combinaison de méthodes lui permettant de déterminer sans ambiguïté et avec la précision nécessaire la composition des polymères PF. Le polymère PF est de préférence statistique et linéaire. 5 Il est avantageusement thermoplastique et peu ou pas élastomérique (par opposition à un fluoroélastomère). Le polymère PF peut être homogène ou hétérogène. Un polymère homogène présente une structure de chaînes uniforme, la répartition statistique des unités issues des différents monomères ne variant 10 pratiquement pas entre les chaînes. Dans un polymère hétérogène, les chaînes présentent une distribution en unités issues des différents monomères de type multimodale ou étalée. Un polymère hétérogène comprend donc des chaînes plus riches en une unité donnée et des chaînes plus pauvres en cette unité. Un exemple de polymère hétérogène figure dans le document WO 15 2007/080338. Le polymère PF est un polymère électroactif. En particulier, de préférence, il présente un maximum de permittivité diélectrique de 0 à 150°C, de préférence de 10 à 140°C. Dans le cas de polymères ferroélectriques, ce maximum est appelé « température de Curie » 20 et correspond à la transition d'une phase ferroélectrique à une phase paraélectrique. Ce maximum en température, ou température de transition, peut être mesuré par calorimétrie différentielle à balayage ou par spectroscopie diélectrique. De préférence, il présente une température de fusion de 90 à 180°C, 25 plus particulièrement de 100 à 170°C. La température de fusion peut être mesurée par calorimétrie différentielle à balayage selon la norme ASTM D3418. Fabrication d'un polymère PF 30 Bien que le polymère PF puisse être produit en utilisant tout procédé connu, tel que la polymérisation en émulsion, la polymérisation en suspension et la polymérisation en solution, il est préférable d'utiliser le procédé décrit dans le document WO 2010/116105. Ce procédé permet d'obtenir des polymères de poids moléculaire élevé et de structuration adaptée. 35 En bref, le procédé préféré comprend les étapes suivantes : - le chargement d'un mélange initial contenant seulement du VDF et/ou TrFE (sans le monomère fluoré X) dans un autoclave agité contenant de l'eau ; 12 - le chauffage de l'autoclave à une température prédéterminée, proche de la température de polymérisation ; - l'injection d'un amorceur de polymérisation radicalaire mélangé avec de l'eau dans l'autoclave, afin d'atteindre une pression dans 5 l'autoclave qui est de préférence d'au moins 80 bars, de sorte à former une suspension des monomères de VDF et/ou TrFE dans de l'eau ; - l'injection d'un second mélange de VDF et/ou TrFE et de X (et éventuellement de monomères supplémentaires, s'il y en a) dans 10 l'autoclave ; - dès que la réaction de polymérisation démarre, l'injection continue dudit second mélange dans le réacteur autoclave, afin de maintenir la pression à un niveau essentiellement constant de préférence d'au moins 80 bars. 15 L'amorceur de polymérisation radicalaire peut être notamment un peroxyde organique de type peroxydicarbonate. Il est généralement utilisé en une quantité de 0,1 à 10 g par kilogramme du chargement total de monomères. De préférence, la quantité utilisée est de 0,5 à 5 g/kg. Le mélange initial comprend avantageusement uniquement du VDF 20 et/ou TrFE en une proportion égale à celle du polymère final souhaité. Le second mélange a avantageusement une composition qui est ajustée de manière à ce que la composition totale de monomères introduite dans l'autoclave, y compris le mélange initial et le second mélange, soit égale ou approximativement égale à la composition du polymère final souhaité. 25 Le rapport en poids entre le second mélange et le mélange initial est de préférence de 0,5 à 2, de manière davantage préférée de 0,8 à 1,6. La mise en oeuvre de ce procédé avec un mélange initial et un second mélange rend le procédé indépendant de la phase d'initiation de la réaction, qui est souvent imprévisible. Les polymères ainsi obtenus sont sous la forme 30 d'une poudre, sans croûte ou peau. La pression dans le réacteur autoclave est de préférence de 80 à 110 bars, et la température est maintenue à un niveau de préférence de 40°C à 60°C. Le second mélange peut être injecté en continu dans l'autoclave. Il peut 35 être comprimé avant d'être injecté dans l'autoclave, par exemple en utilisant un compresseur ou deux compresseurs successifs, généralement à une pression supérieure à la pression dans l'autoclave. Après synthèse, le polymère peut être lavé et séché. 13 La masse molaire moyenne en poids Mw du polymère est de préférence d'au moins 100000 g.mo1-1, de préférence d'au moins 200000 g.mo1-1 et de manière davantage préférée d'au moins 300000 g.mo1-1 ou d'au moins 400000 g.mo1-1. Elle peut être ajustée par modification de certains paramètres 5 du procédé, tels que la température dans le réacteur, ou par ajout d'un agent de transfert. La distribution de poids moléculaire peut être estimée par SEC (chromatographie d'exclusion stérique) dans le diméthylformamide (DMF) en tant qu'éluant, avec un ensemble de 3 colonnes de porosité croissante. La 10 phase stationnaire est un gel de styrène-DVB. Le procédé de détection est fondé sur une mesure de l'indice de réfraction, et l'étalonnage est réalisé avec des étalons de polystyrène. L'échantillon est mis en solution à 0,5 g/L dans du DMF et filtré sur un filtre en nylon de 0,45 pm. 15 Polymère PFM Le polymère PFM peut être fabriqué à partir d'un polymère PF par réaction avec un composé azoture. De préférence, le polymère PFM comporte des groupements azotures intégrés dans la chaîne polymère sous la forme d'unités -C-C(X)N3-C-, où X 20 représente un atome d'hydrogène ou d'halogène ou un groupement alkyle, substitué ou non, et de préférence X représente H ou F. Des composés azotures possibles pour la réaction comprennent les composés de formule M(N3)n dans laquelle M représente un cation monovalent ou multivalent ou H ou un halogène (1, Br ou Cl) ou un pseudo-halogène 25 (notamment CN), et n représente un nombre entier. De préférence M est un cation et n correspond à la valence du cation. M peut notamment être un cation métallique ou un cation ammonium (ou un dérivé, tel qu'un cation tétraalkylammonium). Les cations métalliques monovalents (potassium ou sodium par exemple) ou divalents (calcium ou 30 magnésium par exemple) sont préférés. Le composé azoture est de préférence choisi parmi l'azoture de sodium NaN3 et l'azoture de potassium KN3. L'azoture de sodium est particulièrement préféré. La conversion du polymère PF en polymère PFM peut être effectuée en 35 mettant en présence le polymère PF et le composé azoture dans un solvant dans lequel le polymère PF est dissout. A titre de solvant on peut notamment utiliser le diméthylformamide ; le diméthylacétamide ; le diméthylsulfoxyde ; les cétones, notamment l'acétone, 14 la méthyléthylcétone (ou butan-2-one), la méthylisobutylcétone et la cyclopentanone ; les furanes, notamment le tétrahydrofurane ; les esters, notamment l'acétate de méthyle, l'acétate d'éthyle, l'acétate de propyle, l'acétate de butyle et l'acétate de propylène glycol méthyl éther ; les 5 carbonates, notamment le diméthylcarbonate ; les phosphates, notamment le triéthylphosphate. Des mélanges de ces composés peuvent également être utilisés. La concentration en polymère PF introduit dans le milieu réactionnel peut être par exemple de 1 à 200 g/L, de préférence de 5 à 100 g/L, de 10 préférence encore de 10 à 50 g/L. La quantité de composé azoture introduite dans le milieu réactionnel peut être ajustée en fonction du degré de remplacement des groupements partants par les groupements azotures qui est souhaité. Ainsi, cette quantité peut être de 0,1 à 0,2 équivalents molaires (de groupements azotures 15 introduits dans le milieu réactionnel, par rapport aux groupements partants présents dans le polymère PF) ; ou de 0,2 à 0,3 équivalents molaires - ou de 0,3 à 0,4 équivalents molaires ou de 0,4 à 0,5 équivalents molaires ou de 0,5 à 0,6 équivalents molaires ou de 0,6 à 0,7 équivalents molaires ou de 0,7 à 0,8 équivalents molaires ou de 0,8 à 0,9 équivalents molaires ou de 20 0,9 à 1,0 équivalents molaires; ou de 1,0 à 1,5 équivalents molaires; ou de 1,5 à 2 équivalents molaires ; ou de 2 à 5 équivalents molaires ; ou de 5 à 10 équivalents molaires ; ou de 10 à 50 équivalents molaires. La réaction est de préférence effectuée sous agitation. La réaction est de préférence effectuée à une température de 20 à 25 80°C, de préférence encore de 30 à 70°C, et plus particulièrement de 40 à 65°C. La durée de la réaction peut être par exemple de 15 minutes à 48 heures, de préférence de 1 heure à 36 heures, de préférence encore de 2 à 24 heures. 30 Une fois la durée de réaction souhaitée atteinte, le polymère PFM peut être précipité dans un non-solvant, par exemple de l'eau déionisée. Il peut ensuite être filtré et séché. La composition du polymère PFM peut être caractérisée par analyse élémentaire et par RMN, comme décrit ci-dessus, ainsi que par spectrométrie 35 infrarouge. En particulier, une bande de vibration de valence caractéristique de la fonction azoture est observée vers 2150 cm-1. La composition du polymère PFM en groupements azotures peut être caractérisée par calorimétrie différentielle à balayage, de préférence modulée, en corrélant 15 l'enthalpie de réaction exothermique des groupements azoture avec les résultats de l'analyse élémentaire et/ou de la RMN, lors de la première montée en température. Dans certains modes de réalisation, la totalité des groupements 5 partants du polymère PF de départ ont été remplacés par des groupements azotures -N3 dans le polymère PFM. Dans d'autres modes de réalisation (préférés), les groupements partants du polymère PF de départ n'ont été remplacés que partiellement par des groupements azotures dans le polymère PFM. 10 Ainsi, la proportion molaire de groupements partants (par exemple de groupements Cl, dans le cas de l'utilisation de CTFE ou de CFE) remplacés par des groupements azotures peut être de 5 à 10 mol.% ; ou de 10 à 20 mol.% ; ou de 20 à 30 mol.% ; ou de 30 à 40 mol.% ; ou de 40 à 50 mol.% ; ou de 50 à 60 mol.% ; ou de 60 à 70 mol.% ; ou de 70 à 80 mol.% ; ou de 80 15 à 90 mol.% ; ou de 90 à 95 mol.% ; ou de plus de 95 mol.%. Ainsi, dans le polymère PFM, la proportion d'unités structurales résiduelles comportant un groupement partant (Cl ou Br ou I) peut être par exemple de 0,1 à 0,5 mol.% ; ou de 0,5 à 1 mol.% ; ou de 1 à 2 mol.% ; ou de 2 à 3 mol.% ; ou de 3 à 4 mol.% ; ou de 4 à 5 mol.% ; ou de 5 à 6 mol.% ; ou 20 de 6 à 7 mol.% ; ou de 7 à8 mol.% ; ou de 8 à 9 mol.% ; ou de 9à 10 mol.% ; ou de 10 à 12 mol.% ; ou de 12 à 15 mol.% ; ou de 15 à 20 mol.% ; ou de 20 à 25 mol.% ; ou de 25 à 30 mol.% ; ou de 30 à 40 mol.% ; ou de 40 à 50 mol.%. Des gammes de 1 à 15 mol.%, et de préférence de 2 à 10 mol.%, sont particulièrement préférées. 25 Ainsi encore, dans le polymère PFM, la proportion d'unités structurales comportant un groupement azoture peut être par exemple de 0,1 à 0,5 mol.% ; ou de 0,5 à 1 mol.% ; ou de 1 à 2 mol.% ; ou de 2 à 3 mol.% ; ou de 3 à 4 mol.% ; ou de 4 à 5 mol.% ; ou de 5 à 6 mol.% ; ou de 6 à 7 mol.% ; ou de 7 à 8 mol.% ; ou de 8 à 9 mol.% ; ou de 9 à 10 mol.% ; ou de 10 à 12 mol.% ; ou 30 de 12 à 15 mol.% ; ou de 15 à 20 mol.% ; ou de 20 à 25 mol.% ; ou de 25 à 30 mol.% ; ou de 30 à 40 mol.% ; ou de 40 à 50 mol.%. Des gammes de 1 à 15 mol.%, et de préférence de 2 à 10 mol.%, sont particulièrement préférées. Préparation d'un film 35 Un film de polymère fluoré selon l'invention peut être préparé par dépôt sur un substrat : soit d'un ou plusieurs polymères PFM uniquement ; soit d'au moins un polymère PF et d'au moins un polymère PFM. Dans ce dernier cas, de préférence les monomères contenant des groupements partants utilisés 16 pour la fabrication du polymère PF sont les mêmes que ceux utilisés pour la fabrication du polymère PFM. Si on utilise seulement un ou plusieurs polymères PFM, il est souhaité que le remplacement des groupements partants par les groupements azotures 5 ne soit que partiel. Si on utilise au moins un polymère PF en association avec au moins un polymère PFM, tout ou une partie seulement des groupements partants du polymère PFM peuvent avoir été remplacés par des groupements azotures. Dans le cas où l'on combine au moins un polymère PF avec au moins 10 un polymère PFM, la proportion massique de polymère(s) PF par rapport à la totalité des polymères PF et PFM peut être notamment de 5 à 10 ; ou de 10 à 20 % ; ou de 20 à 30 % ; ou de 30 à 40 % ; ou de 40 à 50 % ; ou de 50 à 60 % ; ou de 60 à 70 % ; ou de 70 à 80 % ; ou de 80 à 90 % ; ou de 90 à 95 %. La fabrication du film peut comprendre une étape de dépôt de 15 polymères PFM (ou PFM et PF) sur un substrat, suivi d'une étape de réticulation. Les polymères PFM (ou PFM et PF) peuvent également être associés à un ou plusieurs autres polymères, notamment des polymères fluorés, tels que en particulier un copolymère P(VDF-TrFE). 20 Le substrat peut être notamment une surface de verre, ou de silicium, ou de matériau polymère, ou de métal. Pour effectuer le dépôt, une méthode préférée consiste à dissoudre ou suspendre le ou les polymères dans un véhicule liquide, pour former une composition dite d'encre avant de déposer celle-ci sur le substrat. De 25 préférence, le véhicule liquide est un solvant. De préférence, ce solvant est choisi parmi : le diméthylformamide ; le diméthylacétamide ; le diméthylsulfoxyde ; les cétones, notamment l'acétone, la méthyléthylcétone, la méthylisobutylcétone et la cyclopentanone ; les furanes, notamment le tétrahydrofurane ; les esters, notamment l'acétate de méthyle, l'acétate 30 d'éthyle, l'acétate de propyle, l'acétate de butyle et l'acétate de propylène glycol méthyl éther ; les carbonates, notamment le diméthylcarbonate ; les phosphates, notamment le triéthylphosphate. Des mélanges de ces composés peuvent également être utilisés. La concentration massique totale en polymères dans le véhicule liquide 35 peut être notamment de 0,1 à 30 %, de préférence de 0,5 à 20 %. L'encre peut éventuellement comprendre un ou plusieurs additifs, notamment choisis parmi les agents modifiants de la tension superficielle, les agents modifiants de la rhéologie, les agents modifiants de la tenue au 17 vieillissement, les agents modifiants de l'adhésion, les pigments ou colorants, les charges (y compris les nanocharges). Des additifs préférés sont notamment les co-solvants modificateurs de la tension superficielle de l'encre. En particulier, il peut s'agir, dans le cas des solutions, de composés 5 organiques miscibles aux solvants utilisés. La composition d'encre peut également contenir un ou des additifs ayant servi à la synthèse du ou des polymères. Dans certains modes de réalisation, l'encre comprend au moins un additif d'aide à la réticulation, de préférence un photo-amorceur et/ou un agent 10 de réticulation. Le photo-amorceur peut être par exemple choisi parmi la 2-hydroxy-2- méthy1-1 -phényl-propan-1 -one, le 2,4,6-triméthylbenzoyl-diphényl- phosphineoxyde, le diphényl-phosphine oxyde, le 2,4,6- triméthylbenzoylphényltriméthylbenzoylphényl phosphinate, la 1-hydroxy- 15 cyclohexyl-phénylphényl-cétone, le bis(2,6-diméthoxybenzoyI)-2,4,4- triméthyl-pentyl phosphine oxyde, la 144-(2-hydroxyéthoxy)-phény1]-2- hydroxy-2-méthy1-1 -propanepropan-1 -one, la 2,2-diméthoxy-1,2- diphényléthan-1 -one, la 2-m éthyl-1 [4-(m éthylthio)phénylphényI]-2- morpholinopropan-1 -one, le 2,4-diéthylthioxanthonediéthylthioxanthone, leurs 20 dérivés, et mélanges de ceux-ci. L'agent de réticulation peut être par exemple choisi parmi des molécules, des oligomères, des et polymères porteurs d'au moins deux doubles liaisons réactives tels que le triallylisocyanurate (TAIC), des composés bi- ou poly(méth)acryliques, le polybutadiène ; des composés 25 porteurs d'au moins deux triples liaisons réactives de type carbone-carbone ou carbone-azote tels que la tripropargyl amine ; leurs dérivés, et mélanges de ceux-ci. Dans d'autres modes de réalisation (préférés), aucun additif d'aide à la réticulation, tel qu'un photo-amorceur ou un agent de réticulation, n'est présent 30 dans l'encre déposée sur le substrat. Le dépôt peut être effectué notamment par revêtement par centrifugation (« spin-coating »), par pulvérisation ou atomisation (« spray coating »), par enduction notamment avec une barre ou un tire-film (« bar coating »), par immersion (« dip coating »), par impression à rouleaux (« roll- 35 to-roll printing »), par impression en sérigraphie ou par impression par lithographie ou par impression par jet d'encre. Le véhicule liquide est évaporé après le dépôt. 18 La couche de polymère fluoré ainsi constituée peut avoir notamment une épaisseur de 50 nm à 50 pm, de préférence de 100 nm à 5 pm, de préférence encore de 150 nm à 1 pm, de préférence encore de 200 nm à 500 nm. 5 L'étape de réticulation peut être effectuée notamment par traitement thermique et/ou par irradiation UV. L'irradiation UV est avantageuse notamment dans le cas où une partie seulement du film polymère doit être réticulée, selon un motif prédéterminé, car un masque peut alors être utilisé pour protéger les parties du film qui ne sont pas destinées à être réticulées. 10 Lors de l'étape de réticulation, on estime sans vouloir être lié par une théorie que les groupements azotures ont tendance à se décomposer pour former des fonctions nitrènes. Celles-ci sont susceptibles de réagir avec des groupements C-F ou C-H, ce qui conduit à la réticulation du ou des polymères. Le traitement thermique peut être effectué en soumettant le film par 15 exemple à une température de 50 à 150°C, de préférence de 60 à 130°C, par exemple dans un four ventilé ou sur une plaque chauffante. La durée du traitement thermique peut notamment être de 1 minute à 1 heure, de préférence de 2 à 15 minutes. L'irradiation UV désigne une irradiation par un rayonnement 20 électromagnétique à une longueur d'onde de 200 à 650 nm, et de préférence de 220 à 500 nm. Les longueurs d'ondes de 250 à 450 nm sont particulièrement préférées. Le rayonnement peut être monochromatique ou polychromatique. La dose totale de l'irradiation UV est de préférence inférieure ou égale 25 à 40 J/cm2, de préférence encore inférieure ou égale à 20 J/cm2, de préférence encore inférieure ou égale à 10 J/cm2, de préférence encore inférieure ou égale à 5 J/cm2, de préférence encore inférieure ou égale à 3 J/cm2. Une faible dose est avantageuse pour éviter de dégrader la surface du film. De préférence, le traitement est effectué essentiellement en l'absence 30 d'oxygène, toujours afin d'éviter toute dégradation du film. Par exemple, le traitement peut être effectué sous vide, ou dans une atmosphère inerte, ou en protégeant le film de l'air ambiant avec une barrière physique imperméable à l'oxygène (plaque de verre ou film polymère par exemple). Selon une variante de l'invention, un pré-traitement thermique et/ou un 35 post-traitement thermique, avant et/ou après l'irradiation UV, peut être effectué. Le pré-traitement thermique et le post-traitement thermique peuvent notamment être effectués à une température de 40 à 80°C, de préférence de 19 50 à 70°C, et par exemple d'environ 60°C pendant une durée inférieure à 30 minutes, de préférence inférieure à 15 minutes. Ces traitements permettent d'améliorer l'efficacité de la réaction de réticulation (réduction de la perte d'épaisseur du film, diminution de la dose 5 UV nécessaire, amélioration de la rugosité du film). Lorsque la réticulation n'a pas été effectuée sur la totalité du film, une étape de développement peut ensuite être effectuée, de sorte à éliminer les parties non réticulées du film et à faire apparaître le motif géométrique souhaité pour le film. Le développement peut être effectué en mettant en 10 contact le film avec un solvant, de préférence par immersion dans un bain de solvant. Le solvant peut être de préférence choisi parmi : le diméthylformamide ; le diméthylacétamide ; le diméthylsulfoxyde ; les cétones, notamment l'acétone, la méthyléthylcétone, la méthylisobutylcétone et la cyclopentanone ; les furanes, notamment le tétrahydrofurane ; les esters, 15 notamment l'acétate de méthyle, l'acétate d'éthyle, l'acétate de propyle, l'acétate de butyle et l'acétate de propylène glycol méthyl éther ; les carbonates, notamment le diméthylcarbonate ; les phosphates, notamment le triéthylphosphate. Des mélanges de ces composés peuvent également être utilisés. 20 A ce solvant peut être ajoutée une certaine quantité de liquide non- solvant, de préférence de 50 % à 80 % en masse par rapport au total du solvant et du non-solvant. Le liquide non-solvant peut en particulier être tout solvant qui est différent des solvants suivants : diméthylformamide ; diméthylacétamide ; diméthylsulfoxyde ; cétones ; furanes ; esters ; 25 carbonates ; phosphates. Il peut s'agir en particulier d'un solvant protique, c'est-à-dire d'un solvant comprenant au moins un atome H lié à un atome 0 ou à un atome N. De préférence on peut utiliser un alcool (tel que l'éthanol ou l'isopropanol) ou de l'eau déminéralisée. Des mélanges de non-solvants peuvent aussi être utilisés. La présence d'un non-solvant en association avec 30 le solvant peut permettre d'améliorer encore la netteté des motifs obtenus, par rapport à l'hypothèse où le non-solvant est uniquement utilisé lors du rinçage. Le développement peut être effectué de préférence à une température de 10 à 100°C, de préférence de 15 à 80°C, et de préférence encore de 20 à 60°C. La durée du développement est de préférence inférieure à 15 minutes, 35 de préférence encore inférieure à 10 minutes. Après le développement, le film peut être rincé avec un liquide non-solvant pour le polymère fluoré. Il peut s'agir en particulier d'un solvant protique, c'est-à-dire d'un solvant comprenant au moins un atome H lié à un 20 atome 0 ou à un atome N. De préférence on peut utiliser un alcool (tel que l'éthanol ou l'isopropanol) ou de l'eau déminéralisée. Des mélanges de non-solvants peuvent aussi être utilisés. Cette étape de rinçage améliore la netteté des motifs de film. 5 Le rinçage peut être effectué notamment par pulvérisation du non- solvant sur le film de PFM réticulé. Le rinçage peut aussi être effectué par immersion dans un bain de non-solvant. De préférence, la température pendant le rinçage peut être de 5 à 80°C, de préférence encore de 10 à 70°C et particulièrement à température ambiante de 15 à 35°C. De préférence, la 10 durée de l'étape de rinçage est inférieure à 10 minutes, de préférence encore inférieure à 5 minutes et particulièrement inférieure à 1 minute. Après le rinçage éventuel, le film peut être séché sous air, et optionnellement subir un traitement thermique de post-réticulation, en l'exposant à une température allant par exemple de 30 à 150°C, de préférence 15 de 50 à 140°C. Le film selon l'invention est de préférence caractérisé par une constante diélectrique (ou permittivité relative) à 1 kHz et à 25°C qui est supérieure ou égale à 10, de préférence encore supérieure ou égale à 15, de préférence encore supérieure ou égale à 20, de préférence encore supérieure ou égale à 20 25. La mesure de la constante diélectrique peut être effectuée en utilisant un impédance-mètre capable de mesurer la capacité du matériau en connaissant les dimensions géométriques (épaisseur et surfaces en regard). Ledit matériau est disposé entre deux électrodes conductrices. 25 Fabrication d'un dispositif électronique Le film selon l'invention peut être utilisé en tant que couche dans un dispositif électronique. Ainsi, une ou plusieurs couches supplémentaires peuvent être 30 déposées sur le substrat muni du film de l'invention, par exemple une ou plusieurs couches de polymères, de matériaux semi-conducteurs, ou de métaux, de manière connue en soi. On entend par dispositif électronique soit un composant électronique unique, soit un ensemble de composants électroniques, susceptible(s) de 35 remplir une ou des fonctions dans un circuit électronique. Selon certaines variations, le dispositif électronique est plus particulièrement un dispositif optoélectronique, c'est-à-dire susceptible d'émettre, de détecter ou de contrôler un rayonnement électromagnétique. 21 Des exemples de dispositifs électroniques, ou le cas échéant optoélectroniques, concernés par la présente invention sont les transistors (notamment à effet de champ), les puces, les batteries, les cellules photovoltaïques, les diodes électroluminescentes (LED), les diodes 5 électroluminescentes organiques (OLED), les capteurs, les actionneurs, les transformateurs, les dispositifs haptiques, les m icrosystèm es électromécaniques, les dispositifs électro-caloriques et les détecteurs. Selon une variante préférée, le film selon l'invention peut être utilisé dans un transistor à effet de champ, notamment un transistor organique à effet 10 de champ, en tant que couche ou partie de la couche diélectrique. Les dispositifs électroniques et optoélectroniques sont utilisés et intégrés dans de nombreux appareils, équipements ou sous-ensembles électroniques et dans de nombreux objets et applications tels que les téléviseurs, les téléphones portables, les écrans rigides ou flexibles, les 15 modules photovoltaïques à couches minces, les sources d'éclairage, les capteurs et convertisseurs d'énergie, etc. EXEMPLES Les exemples suivants illustrent l'invention sans la limiter. 20 Exemple 1 - fabrication d'un polymère modifié selon l'invention Un terpolymère P(VDF-TrFE-CTFE) est utilisé comme matériau de départ. Ce terpolymère contient 61,8 mol.% d'unités issues du VDF, 30,4 mol.% d'unités issues du TrFE et 7,8 mol.% d'unités issues du CTFE. 25 On dissout 1,2 g de poudre de terpolymère dans 50 mL de diméthylformamide. 39 mg (0,5 équivalent molaire, par rapport au nombre de moles de CTFE) de NaN3 sont ensuite ajoutés au milieu réactionnel. La réaction est maintenue à 55°C pendant 12 h. Le produit est récupéré après précipitation dans de l'eau déionisée. Il est ensuite filtré et séché à 40°C sous 30 vide pendant 24 h. L'expérience est ensuite répétée avec 0,1 équivalent molaire ou 10 équivalents molaires de NaN3 par rapport au nombre de moles de CTFE. Le spectre infrarouge des différents polymères est obtenu avec un spectromètre infrarouge à transformée de Fourrier (IRTF) en mode ATR 35 (réflexion) directement sur le film de polymère : Les résultats sont représentés sur la figure 1, avec les notations suivantes : - A: terpolymère de départ non modifié ; 22 - B : terpolymère modifié avec 0,1 équivalent de NaN3; - C : terpolymère modifié avec 0,5 équivalent de NaN3; - D : terpolymère modifié avec 10 équivalents de NaN3. La bande de vibration de valence caractéristique de la fonction azoture 5 est observée à 2150 cm-1 ; celle caractéristique des doubles liaisons C=C intra-chaînes, à 1710 cm-1. Exemple 2 - fabrication d'un film selon l'invention avec irradiation UV Une formulation à 7 % en masse dans la butan-2-one est réalisée en 10 mélangeant 50/50 en masse d'un terpolymère P(VDF-TrFE-CTFE) non- modifié contenant 7,8 mol. % d'unités issues du CTFE avec un autre terpolymère P(VDF-TrFE-CTFE) contenant initialement 12,7 mol. % d'unités issues du CTFE et modifié de la même manière que dans l'exemple 1 avec 0,5 équivalent de NaN3. 15 Un film de 250 nm est réalisé sur un substrat de silicium sur une tournette à partir de la formulation précédemment préparée. Il est ensuite séché à 60°C pendant 5 min. La réticulation du film selon un motif prédéfini est réalisée par irradiation UV (avec principalement des longueurs d'onde de 300 à 400 nm), la dose 20 administrée étant de 20 J/cm2. Le film est ensuite développé par rinçage dans la cyclopentanone à température ambiante pendant 1 minute. Le motif obtenu est visible sur la photographie de la figure 2. Les zones sombres sont celles où le polymère est présent. Le motif présente une bonne résolution. 25 Un autre film est ensuite réalisé de la même manière, à ceci près que le mélange de polymère non-modifié et de polymère modifié est à 80/20 en masse. On effectue des mesures de spectroscopie diélectrique sur : - A: le film non-réticulé ; - B : le film après réticulation ; et 30 - C: le film après réticulation et développement. Les résultats sont visibles sur les graphiques des figures 3 et 4. Le graphique de la figure 3 illustre la stabilité des propriétés diélectriques du film au cours du procédé. Le graphique de la figure 4 décrit l'évolution des courbes de polarisation au cours des différentes étapes de fabrication du film. Une 35 polarisation à saturation élevée, est observée pour le film C, réticulé et développé. Exemple 3 - fabrication d'un film selon l'invention par traitement thermique 23 On utilise le polymère modifié de l'exemple 1 (obtenu avec 0,5 équivalent molaire de NaN3) et on réalise un film à partir de ce polymère. Le film présente une épaisseur de 2 pm. Il est réalisé sur une tournette et séché à 60°C pendant 5 min. 5 Le spectre infrarouge du film est mesuré avant et après réticulation. La réticulation est effectuée thermiquement à 125°C pendant 20 minutes. Les résultats sont visibles sur le graphe de la figure 5. Le spectre du haut est celui du film avant réticulation, celui du bas est celui du film après la réticulation. On observe la disparition de la bande à 2150 cm-1 caractéristique 10 de la fonction azoture et de celle à 1710 cm-1 caractéristique des doubles liaisons C=C